СПОСОБ ПОЛУЧЕНИЯ БЕТОННЫХ ИЗДЕЛИЙ С ОТДЕЛКОЙ ДЕКОРАТИВНЫМ ЗАПОЛНИТЕЛЕМ
METHOD TO PRODUCE CONCRETE ITEMS FINISHED WITH DECORATIVE FILLER

Изобретение относится к строительству, а именно к способу получения изделий из декоративных бетонов.
Известен способ получения изделий с отделкой бетонных поверхностей мраморной крошкой методом насыпания ее на поверхность бетона. Однако декоративный слой из заполнителя (мраморной крошки) отличается низкой адгезионной способностью и низкой морозостойкостью [1, с.341-346]. За счет плотной структуры заполнителя между бетоном и заполнителем слабые адгезионные свойства, и со временем заполнитель выпадает.
Существует другой способ получения декоративных бетонных изделий с применением отделки бетона пористыми заполнителями (керамзит, горелые породы) путем посыпки их на бетонную смесь, залитую в форму [2]. Адгезионные свойства между бетонной смесью и заполнителем повышаются за счет пористости заполнителя, однако декоративность, архитектурная выразительность - недостаточные.
Предлагаемый способ относится к созданию декоративных, долговечных, морозостойких, архитектурно-выразительных бетонных изделий с отделкой из декоративного заполнителя (галечник фракцией 20-70 мм) и создания повышенных адгезионных свойств заполнителя с бетонным основанием.
Задача предлагаемого способа получения бетонных изделий с отделкой декоративным заполнителем состоит в создании повышенных адгезионных свойств, а также долговечности, декоративности и архитектурной выразительности отделки.
Суть состоит в том, что в способе получения бетонных изделий с отделкой декоративным заполнителем, который втапливается в бетонную смесь, залитую в форму, перед тем как залить бетонную смесь в форму, на ее дно насыпают песок, в который втапливают декоративный заполнитель и опрыскивают водно-полимерной дисперсией с последующей посыпкой слоем мелкого песка.
Для решения задачи предлагается следующий способ изготовления бетонных изделий с декоративной отделкой заполнителем.
На дно формы насыпается слой очень мелкого песка (Мкр=1,2-1,5) толщиной 5-7 см. Возможно применение вторичных минеральных ресурсов, например отработанной формовочной смеси (ОФС). Характеристика отработанной формовочной смеси приведена в таблицах 1, 2.
Таблица 1
Характеристики отработанной формовочной смеси
Составляющие
Единая для стального и чугунного литья, ЕД-1
Облицовочная быстросохнущая, ОБ-1
%
кг
%
кг
Песок формовочный
6,5…8
50
94…96
260
Обратная смесь
90…92
540
-
-
Глина
1…1,3
6,3…8
2,8…4,8
7,7…11,3
СДБ
1
6
-
-
Жидкое стекло
-
-
6,5…7
1,8…2
Едкий натрий
-
-
1
3
Таблица 2
Результаты химического анализа ОФС
Содержание оксидов, %
Na<sub>2</sub>O
MgO
Al<sub>2</sub>O<sub>3</sub>
SiO<sub>2</sub>
P<sub>2</sub>O<sub>5</sub>
K<sub>2</sub>O
0,49
0,21
7,98
88,46
0,03
<0,03
CaO
TiO<sub>2</sub>
MnO
Fe<sub>2</sub>O<sub>3</sub> общ
ППП
Сумма
0,23
0,23
<0,03
1,13
1,09
99,91
1. Декоративный заполнитель втапливается в песок на глубину 1/3-1/2 своей толщины заполнителя в соответствии с заданным архитектурным рисунком и с учетом цвета заполнителя.
2. Поверхность заполнителя обрызгивается водно-полимерной дисперсией («Ceresit») и посыпается в один слой мелким песком, который создает шероховатую поверхность на заполнителе, обеспечивая сцепление со слоем бетонной смеси. Характеристика дисперсии «Ceresit» приведена в таблице 3.
3. Далее заливается бетонная смесь заданной толщины и оставляется для набора прочности, характерной для цементных составов.
4. После распалубки формы песок осыпается, оставляя обнаженную часть декоративного заполнителя. Для усиления архитектурной выразительности возможно смывание бетонной поверхности с галечником струей воды.
Таблица 3
Характеристика дисперсии «Ceresit»
Состав
Цемент с минеральными наполнителями и полимерными добавками
Расход воды и эмульсии для приготовления растворной смеси
0,14 л воды на 0,08 л Ceresit СС 83
Температура основания при нанесении растворной смеси
от +5 до +30°С
Адгезия раствора к бетонным основаниям после эксплуатации в воздушно-сухой среде
Не менее 0,5 Н/мм
Адгезия раствора к бетонным основаниям после замачивания в воде
Не менее 0,7 Н/мм
Адгезия раствора к бетонным основаниям после попеременного замораживания и оттаивания, 50 циклов
Не менее 0,7 Н/мм
Температура эксплуатации
от -50 до +70°С
В результате испытания образцов с отделкой бетонной поверхности различными декоративными заполнителями установлено, что при отделке мраморной крошкой осыпание ее начинается уже после 35 морозосмен; при отделке пористыми заполнителями (керамзит, горелая порода) осыпание наблюдалось через 50 морозосмен. Поверхность в этом случае не имеет архитектурной выразительности. Предлагаемый способ отделки бетонной поверхности является декоративным, архитектурно выразительным и долговечным - морозостойкость более 100 циклов (таблица 4).
Таблица 4
Результаты испытания бетонных образцов с декоративной отделкой заполнителем
Вид заполнителя
Морозостойкость, цикл
Примечание
Мраморная крошка (известный способ)
35
Выпадение заполнителя
Керамзит (известный способ)
50
Выпадение заполнителя
Горелая порода (известный способ)
50
Выпадение отдельных зерен заполнителя
Галечник (предлагаемый способ)
100
Сохранение целостности и декоративности изделия
Источники информации
1. Баженов Ю.М. Технология бетона. / Ю.М.Баженов. - М.: Стройиздат, 2006. - 462 с.
2. RU 2091346 «Архитектурный бетон и способ его изготовления», кл. С04В 028/00.